(57)【要約】【課題】地合いが良好であり、しかも光沢に優れた障子紙を提供する。【解決手段】障子紙に、艶消し剤の含有量が０．５重量％以下であり、３〜６個の凸部を有しかつ隣り合う凸部を結ぶ辺が直線または中心方向に湾曲している横断面形状を有し、繊維長が３〜５０ｍｍであるポリエチレンテレフテレート系ポリエステル繊維を５〜７０重量％含有させる。【選択図】なし【特許請求の範囲】
【請求項１】
艶消し剤の含有量が０．５重量％以下であり、３〜６個の凸部を有しかつ隣り合う凸部を結ぶ辺が直線または中心方向に湾曲している横断面形状を有しており、繊維長が３〜５０ｍｍであるポリエチレンテレフタレート系ポリエステル繊維を５〜７０重量％含有していることを特徴とする障子紙。
【請求項２】
ポリエチレンテレフタレート系ポリエステル繊維の繊維長が１５〜５０ｍｍである請求項１に記載の障子紙。
【請求項３】
艶消し剤の含有量が０．５重量％以下であり、３〜６個の凸部を有しかつ隣り合う凸部を結ぶ辺が直線または中心方向に湾曲している横断面形状を有しており、繊維長が３〜５０ｍｍであるポリエチレンタレフタレート系ポリエステル繊維を５〜７０重量％、及び、ポリエステル系バインダー繊維を５〜３０重量％含有していることを特徴とする障子紙。
【請求項４】
ポリエチレンテレフタレート系ポリエステル繊維の繊維長が１５〜５０ｍｍである請求項３に記載の障子紙。
【請求項５】
ポリエステル系バインダー繊維が、ポリエチレンテレフタレート系ポリエステルを芯成分とし、テレフタル酸、イソフタル酸、エチレングリコールおよびジエチレングリコールから構成される非晶性共重合ポリエステルを鞘成分とする芯鞘型複合繊維である請求項３または４に記載の障子紙。
【発明の詳細な説明】
【技術分野】
【０００１】
本発明は、異形横断面を有するポリエステル繊維を含有してなる障子紙に関する。
【背景技術】
【０００２】
現在、障子紙の種類は、その使用原料によっていくつかに区分されており、住まいの個性に合わせて使い分けられている。例えば、障子紙の最高級品である手すき楮障子紙、機械すき和紙の最高級品であるアバカ、レーヨン、ビニロン等の混抄障子紙、レーヨンが４０％以上配合されたレーヨン障子紙、パルプを８０％以上配合したパルプ障子紙等が広く用いられている。上記障子紙においては、さらに高級感のあるものが求められるようになり、地合いが均一で、光沢に優れた障子紙が望まれている。
【０００３】
これに対して、ポリエステル繊維などの合成繊維を障子紙中に含有させることによって、光沢感を出すようなような方法が考えられる。ポリエステル繊維を含有する障子紙としては、例えば特許文献１などが開示されている。しかしながら、我々の研究によれば、単にポリエステル繊維などの合成繊維を含有させただけでは、光沢や地合いの点では満足のいくものではないことがわかった。
【０００４】
さらに、最近のニーズの多様化から、商品にバリエーションを持たせたいというユーザからの要望も出てきている。
【特許文献１】特開２００３−１１９６９４号公報
【発明の開示】
【発明が解決しようとする課題】
【０００５】
本発明の第１の目的は、地合いが良好であり、しかも光沢に優れた障子紙を提供することにある。さらに、第２の目的は、上記目的に加え、雲竜模様を有する障子紙を提供することにある。
【課題を解決するための手段】
【０００６】
本発明者は、上記目的を達成するため鋭意検討した結果、第１の目的は「艶消し剤の含有量が０．５重量％以下であり、３〜６個の凸部を有しかつ隣り合う凸部を結ぶ辺が直線または中心方向に湾曲している横断面形状を有しており、繊維長が３〜５０ｍｍであるポリエチレンテレフタレート系ポリエステル繊維を５〜７０重量％含有していることを特徴とする障子紙」により達成できることを見出した。また、第２の目的は、上記障子紙において、ポリエチレンテレフタレート系ポリエステル繊維の繊維長を１５〜５０ｍｍとすることによって達成できることを見出した。
【発明の効果】
【０００７】
本発明によれば、地合いが良好であり、優れた光沢を有する、従来にない極めて品位の高い障子紙を提供することができる。また、さらに繊維長を限定することで、上記特性に加え、雲竜模様のある障子紙を提供することができ、多様化するニーズにも十分応えられるものである。
【発明を実施するための最良の形態】
【０００８】
以下、本発明の実施形態について詳細に説明する。
本発明の障子紙はポリエステル繊維を含有する障子紙である。かかるポリエステル繊維を構成するポリエステルとしては、主たる繰り返し単位の８５モル％以上がエチレンテレフタレートからなるポリエステルであることが好ましい。エチレンテレフタレート単位が８５モル％より少なくなると、融点等の熱的特性が低下するため好ましくない。上記ポリエステルは顔料、蛍光増白剤、紫外線吸収剤などの添加剤を含んでいてもよい。
【０００９】
本発明においては、上記ポリエステル繊維は、艶消し剤の含有量、横断面形状、繊維長が以下の要件を同時に満足していることが肝要である。
【００１０】
すなわち、艶消し剤の含有量が、０．５重量％以下、好ましくは０．３重量％以下である必要がある。この含有量が０．５重量％を越えると十分な光沢が得られない。上記の艶消し剤としては、例えば、二酸化チタン、酸化亜鉛、酸化アルミニウム、酸化マグネシウム、タルク、カオリン、炭酸カルシウム、炭酸ナトリウムなどが挙げられる。
【００１１】
また、上記ポリエステル繊維は、３〜６個の凸部を有し、隣り合う凸部を結ぶ辺が直線または中心方向に湾曲している繊維横断面を有している必要がある。２個以下または凸部が７個以上、あるいは、凸部を結ぶ辺が中心方向の逆方向に湾曲していると、障子紙の光沢が不十分となる。また、抄紙の際、ポリエステル繊維の分散性が低下し、障子紙の地合いも悪くなる傾向にある。上記繊維横断面の形状としては例えば図１のＡ１〜Ａ３のような形状が挙げられる。より好ましい凸部の数としては３〜４個である。
【００１２】
さらに、ポリエステル繊維の繊維長は３〜５０ｍｍの範囲、好ましくは５〜４０ｍｍの範囲とする必要がある。繊維長が３ｍｍより短くなると、カッターで繊維を切断する際に切断抵抗が大きくなって安定した切断が難しくなる。また、繊維長が短いと十分な強度が得られない。逆に繊維長が５０ｍｍより長くなると、抄紙において水中にポリエステル繊維を撹拌・分散する際に繊維同士が絡み合い、障子紙の地合いが悪くなる。
【００１３】
この際、障子紙に雲竜模様を発現させたい場合は、繊維長を１５〜５０ｍｍの範囲とするのが好ましく、より好ましくは２０〜４０ｍｍの範囲である。逆に、このような雲竜模様を必要としない場合は、繊維長を５〜１５ｍｍの範囲とするのが好ましく、より好ましくは５〜１０ｍｍの範囲である。
【００１４】
本発明においては、以上に説明した、艶消剤の含有量、繊維横断面形状、繊維長を同時に満足させることにより、これらの奏する効果があいまって、強度が高く、地合いが良好であり、優れた光沢を有する障子紙となる。さらに、上記のように繊維長を限定することで、上記効果に加え、障子紙に雲竜模様といった独特の意匠効果を付与することが可能となる。逆に、艶消剤の含有量、繊維横断面形状が上記要件を満足しない場合は、繊維長を１５〜５０ｍｍとしても十分な雲竜模様は得られない。
【００１５】
上記ポリエステル繊維は、例えば次の方法で製造することができる。すなわち、溶融したポリエステルポリマーを、図１Ａ１〜Ａ３に示したノズルから吐出し、該ポリマー流に冷却風を当て、紡糸速度２０００ｍ／分以下で引き取り、未延伸糸を得る。得られた未延伸糸を引き揃えてトウとなし、６０〜９０℃の温度下で延伸し、処理剤を付与する。この際、処理剤としては、水中分散性をより向上させるためポリエーテル・ポリエステル共重合体を主成分とする処理剤が好ましい。さらに、収縮率などを調整するため一般に熱処理を施す。この際、熱処理方式は処理剤を付与する前に行う緊張熱処理方式や、処理剤を付与後に行う弛緩熱処理方式のどちらでもよい。熱処理されたトウは、ドラム式カッターへ移送され、所定の長さに切断される。
【００１６】
本発明の障子紙は、上記ポリエステル繊維を５〜７０％、好ましくは１０〜６０重量％含有していることが必要である。含有量が５重量％より少ないと十分な光沢が得られず、逆に７０重量％を越えると光沢が強くなり過ぎる。
【００１７】
障子紙を構成する上記ポリエステル繊維以外の成分としては、木材パルプ、マニラ麻、レーヨン、ビニロンなどの紙原料成分や、バインダー樹脂成分や、バインダー繊維などのバインダー成分などが挙げられる。
【００１８】
また、バインダー繊維を含有させる場合、該繊維としては、ポリビニルアルコール繊維、ポリエステル系バインダー繊維、ポリオレフィン系バインダー繊維などが挙げられる。中でも、強度、光沢、耐熱性、耐薬品性などの点で、ポリエステル系バインダー繊維が好ましい。本発明においては、これらのバインダー繊維を単独で用いても、２種類以上を併用してもかまわない。
【００１９】
ポリエステル系バインダー繊維を用いる場合、該バインダー繊維は、下記に定義するシート面積収縮率が３０％以下であることが好ましい。
【００２０】
（シート面積収縮率）
熊谷理機工業株式会社製の角型シートマシンを使って、バインダー繊維８０重量％と針葉樹晒しクラフトパルプ（ＮＢＫＰ）２０重量％を水中でよく撹拌・混合して分散させ、大きさが約２５ｃｍ×約２５ｃｍで、目付けが約５０ｇ／ｍ2のシートを作成する。次に該シートを室温中で一昼夜以上乾燥させた後、孔を開けたテフロン(登録商標)シートの上に載せ、該シートを熱風循環式乾燥機にて１２０℃、５分間弛緩収縮処理を行う。収縮処理前のシートの面積Ａ0と収縮処理後の面積Ａ1から下記の式により求め、シート面積収縮率とする。
シート面積収縮率（％）＝｛（Ａ0−Ａ1）／Ａ0｝×１００
【００２１】
本発明においては、ポリエステル系バインダー繊維として、芯鞘型複合繊維を用いることが好ましい。この際、芯成分としては、主たる繰り返し単位の８５モル％以上がエチレンテレフタレートからなるポリエステルを好ましく用いることができる。エチレンテレフタレート単位が８５モル％より少なくなると、融点等の熱的特性が低下するため好ましくない。一方、鞘成分であるバインダー成分としては、ポリエチレンテレフタレート系の非晶性共重合ポリエステルを好ましく用いることができる。該共重合ポリエステルは、テレフタル酸、イソフタル酸、５−ナトリウムスルホイソフタル酸、アジピン酸、セバシン酸等の酸成分と、エチレングリコール、１，３−プロパンジオール、１，４−ブタンジオール、ジエチレングリコール等のジオール成分との共重合によって得られるが、特にテレフタル酸、イソフタル酸、エチレングリコールおよびジエチレングリコールから得られる共重合ポリエステルがコスト面から好ましい。上記の芯成分および鞘成分には、艶消し剤、顔料、蛍光増白剤、紫外線吸収剤等の公知の添加剤を含んでいてもよい。なお、艶消し剤の含有量は０．５重量％以下であることが好ましい。
【００２２】
さらに、上記ポリエステル系バインダー繊維の繊維長は好ましくは３〜２５ｍｍ、より好ましくは５〜２０ｍｍである。繊維長が３ｍｍより短くなると、バインダー繊維を製造する際の安定した繊維の切断し難くなり、また、障子紙の強力も低くなる傾向にある。逆に繊維長が２５ｍｍより長くなると、抄紙時の繊維の水中分散が難しくなり、地合斑の大きい障子紙になり易い傾向にある。
【００２３】
ポリエステル系バインダー繊維の含有量は、障子紙の重量に対し５〜３０重量％であることが好ましく、より好ましくは１０〜３０重量％である。
【００２４】
また、本発明の障子紙は、例えば次の方法で製造することができる。すなわち、上記ポリエステル繊維の他、その他の製紙原料である、木材パルプ、レーヨン、ビニロンなどをパルパーに投入して撹拌・分散し、抄き網に供給して湿紙を形成させ、乾燥工程を経て、ロール状に巻取り障子紙とする。抄き網は、円網、短網が一般的であるが、長網、ハイドロフォーマーなどでも構わない。乾燥工程は、複数の回転する加熱ローラー方式でも良いが、ヤンキー式ドライヤー方式が好ましい。
【実施例】
【００２５】
以下、実施例により、本発明をさらに具体的に説明する。なお、実施例における各項目は次の方法で測定した。
（１）固有粘度
オルソクロロフェノールを溶媒として使用し、３５℃で測定した。
（２）引張り強力
ＪＩＳ−Ｐ−８１１３に示される方法で引張り強度（横方向）を測定した。引張り強度としては、２．５ｋｍ以上が好ましい。
（３）破裂強さ
ＪＩＳ−Ｐ−８１１２に示される方法で測定した。破裂強度としては、８５ｋＰａ以上が好ましい。
（４）光沢、地合、模様
雲竜模様のない、または雲竜模様の入った、市販のレーヨン障子紙を、それぞれ比較対照品として、官能判定した。
【００２６】
［実施例１］
艶消し剤として二酸化チタンを０．０７重量％含有した固有粘度が０．６４のポリエチレンテレフタレートペレットを、１７０℃の温度で乾燥後、３００℃の温度で溶融し、３６０個の図１Ａ１に示すＹ形のノズル孔から２８５℃の温度で吐出し、冷却後、９００ｍ／分の紡糸速度で引き取り、単繊維繊度が９．５デシテックスの未延伸糸を得た。得られた未延伸糸を引き揃えて約５０万デシテックスのトウとなし、７０℃の温水中で延伸後、ローラー表面温度が１９５℃の加熱ローラーで緊張熱処理し、ポリエーテル・ポリエステル共重合体の付着量が０．２重量％となるようにエマルジョンを付与した。単繊維の繊度は２．８デシテックス、強度は５．１ｃＮ／ｄｔｅｘ、伸度は３５％であった。この捲縮が付与されていないトウをドラム式カッターに供給し、繊維長が２０ｍｍのポリエステル繊維（Ａ）を得た。
【００２７】
一方、芯成分として固有粘度が０．６４のポリエチレンテレフタレート（酸化チタンの含有量は０．４重量％）、鞘成分としてテレフタル酸が６０モル％、イソフタル酸が４０モル％、エチレングリコールが９６モル％、ジエチレングリコールが４モル％の割合で共重合された、固有粘度０．５５の非晶性共重合ポリエステル（酸化チタンの含有量は０．５重量％）を用い、各々のペレットを乾燥後、芯鞘型複合溶融紡糸装置に供給し、孔数が９００個の紡糸口金を用い、重量比５０／５０の複合比率、紡糸温度２７５℃、吐出量５６６ｇ／分、紡糸速度１２００ｍ／分の条件下で引き取り、未延伸糸を得た。なお、引き取り前にポリエーテル・ポリエステル共重合体の付着量が０．１重量％となるようにエマルジョンをオイリングローラーで付与した。得られた未延伸糸を引き揃えて約４５万デシテックスのトウとなし、８５℃の温水中で３．１倍に延伸熱処理し、約１５％の水分率となるように絞った後、５ｍｍの長さに切断し、単繊維繊度が約１．８デシテックス、シート面積収縮率が１６％のバインダー繊維（Ｂ）を得た。
【００２８】
次いで、上記のポリエステル繊維（Ａ）３０重量％およびバインダー繊維（Ｂ）３０重量％、針葉樹晒しクラフトパルプ（ＮＢＫＰ）４０重量％を、短網抄紙機で抄紙し、１３０℃のヤンキー式ドライヤーで乾燥し、秤量が約４５ｇ／ｍ2の障子紙を得た。結果を表１に示す。
【００２９】
［実施例２〜３、比較例１］
ポリエステル繊維中の二酸化チタンの含有量を、０．０７重量％から、表１のように変更した以外は実施例１と同様にして障子紙を得た。結果を表１に示す。
【００３０】
［実施例４〜５、比較例２］
紡糸口金を、図１のＹ型ノズル孔の持つものから、表１に示すように、それぞれ図１のＡ２、Ａ３、および、丸孔のノズル孔を持つものに変更した以外は、実施例１と同様にして障子紙を得た。結果を表１に示す。
【００３１】
［実施例６〜８、比較例３〜４］
ドラム式カッターで切断するカット長を変更し、繊維長を２０ｍｍから、表１のように変更した以外は実施例１と同様にして障子紙を得た。結果を表１に示す。なお、２ｍｍはギロチン式のカッターで切った。
【００３２】
［実施例９］
バインダー繊維の延伸熱処理温度（温水温度）を８５℃から６５℃に変更した結果、面積収縮率は１６％から３０％になった。このバインダー繊維を用いた以外は、実施例１と同様にして障子紙を得た。結果を表１に示す。
【００３３】
［実施例１０〜１１、比較例５〜６］
障子紙中のポリエステル繊維（Ａ）、バインダー繊維（Ｂ）、ＮＢＫＰの比率を表１のように変更した以外は実施例１と同様にして障子紙を得た。結果を表１に示す。
【００３４】
【表１】
2005082938.tif 000002
【産業上の利用可能性】
【００３５】
本発明によれば、地合い均一であり、しかも光沢に優れた障子紙を提供することができる。また、本発明によれば、上記特性に加え、雲竜模様のある障子紙も提供することが出きる。このため、上記障子紙は、高級感や、意匠性など多様化するニーズのも十分応えることができ、一般家庭をはじめ、料亭、レストラン、ホテル、旅館などあるゆる場所で好ましく用いることできるものである。
【図面の簡単な説明】
【００３６】
【図１】Ａ１〜Ａ３は、本発明の障子紙を構成するポリエステル繊維の製造で使用することができるノズル孔形状の例を示す概略図である。
【図２】Ｂ１〜Ｂ３は、上記Ａ１〜Ａ３のノズル孔を用いて製造したポリエステル繊維の繊維横断面を示す概略図である。
【図１】
2005082938.tif 000003
【図２】
2005082938.tif 000004